(57)【特許請求の範囲】
【請求項１】
式Ｉ
【化１】
0006114375.tif 000021
（式中、
Ｒ1は、アリール、アルキル、シリルおよびそれらの重水素化アナログからなる群から選択され、
Ｒ2は、アリール、アルキル、シリルおよびそれらの重水素化アナログからなる群から選択され、
Ｒ3は、Ｈ、Ｄ、アルキル、シリル、重水素化アルキルおよび重水素化シリルからなる群から選択され、かつ
Ｒ4は、各々同一であるか、または異なって、Ｈ、Ｄ、アリール、アルキル、シリル、重水素化アリール、重水素化アルキルおよび重水素化シリルであり、
前記シリルは、下記の式で表され、
【化２】
0006114375.tif 000022
式中、Ｒが１〜２０個の炭素を有するアルキルである）を有する化合物。
【請求項２】
式Ｉ
【化３】
0006114375.tif 000023
（式中、
Ｒ1は、アリール、アルキル、およびそれらの重水素化アナログからなる群から選択され、
Ｒ2は、アリール、アルキル、およびそれらの重水素化アナログからなる群から選択され、
Ｒ3は、Ｈ、Ｄ、アルキル、重水素化アルキルおよび重水素化シリルからなる群から選択され、かつ
Ｒ4は、各々同一であるか、または異なって、Ｈ、Ｄ、アリール、アルキル、重水素化アリール、および重水素化アルキルである）を有する化合物。
【請求項３】
Ｒ1が、２−プロピル、２−ブチル、ｔ−ブチル、２−ペンチル、ｔ−ペンチル、シクロヘキシル、アダマンチルおよびそれらの重水素化アナログからなる群から選択される、請求項１または２に記載の化合物。
【請求項４】
Ｒ1が、フェニル、ナフチル、ビフェニル、テルフェニル、それらの置換誘導体およびそれらの重水素化アナログからなる群から選択される、請求項１または２に記載の化合物。
【請求項５】
Ｒ2が、２−プロピル、２−ブチル、ｔ−ブチル、２−ペンチル、ｔ−ペンチル、シクロヘキシル、アダマンチルおよびそれらの重水素化アナログからなる群から選択される、請求項１または２に記載の化合物。
【請求項６】
Ｒ2が、フェニル、ナフチル、ビフェニル、テルフェニル、それらの置換誘導体およびそれらの重水素化アナログからなる群から選択される、請求項１または２に記載の化合物。
【請求項７】
Ｒ3が、２−プロピル、２−ブチル、ｔ−ブチル、２−ペンチル、ｔ−ペンチル、シクロヘキシル、アダマンチルおよびそれらの重水素化アナログからなる群から選択される、請求項１または２に記載の化合物。
【請求項８】
化合物Ｇ１〜Ｇ１２から選択される化合物。
【化４】
0006114375.tif 000024
【化５】
0006114375.tif 000025
【化６】
0006114375.tif 000026
【請求項９】
第１の電気コンタクトと、第２の電気コンタクトと、それらの間の式Ｉ
【化７】
0006114375.tif 000027
（式中、
Ｒ1は、アリール、アルキル、シリルおよびそれらの重水素化アナログからなる群から選択され、
Ｒ2は、アリール、アルキル、シリルおよびそれらの重水素化アナログからなる群から選択され、
Ｒ3は、Ｈ、Ｄ、アルキル、シリル、重水素化アルキルおよび重水素化シリルからなる群から選択され、かつ
Ｒ4は、各々同一であるか、または異なって、Ｈ、Ｄ、アリール、アルキル、シリル、重水素化アリール、重水素化アルキルおよび重水素化シリルであり、
前記シリルは、下記の式で表され、
【化８】
0006114375.tif 000028
式中、Ｒが１〜２０個の炭素を有するアルキルである）を有する材料を含んでなる光活性層とを含んでなる有機電子デバイス。
【請求項１０】
前記光活性層が前記式Ｉの化合物を含んでなり、かつホスト材料をさらに含んでなる、請求項９に記載のデバイス。
【発明の詳細な説明】
【技術分野】
【０００１】
関連出願
本出願は、米国特許法第１１９条（ｅ）に基づき、２０１２年３月２３日に出願された米国仮特許出願第６１／６１４，８４３号明細書の優先権を主張する。なお上記米国仮特許出願の全記載内容は参照によって援用される。
【０００２】
本開示は、一般に、緑色発光材料および電子デバイスにおけるそれらの使用に関する。
【背景技術】
【０００３】
ディスプレイを構成する発光ダイオードなどの光を発する有機電子デバイスは、多くの様々な種類の電子装置に存在する。そのようなデバイスの全てにおいて、有機活性層は２層の電気コンタクト層の間に挟まれている。電気コンタクト層の少なくとも１層は光透過性であるため、光は電気コンタクト層を通過することができる。有機活性層は、電気コンタクト層の間に電気が加えられた時に、光透過性電気コンタクト層を通して光を発する。
【０００４】
発光ダイオード中の活性成分として有機エレクトロルミネッセント化合物が使用されることは周知である。アントラセン、チアジアゾール誘導体およびクマリン誘導体などの単純な有機分子がエレクトロルミネセンスを示すことが知られている。金属錯体、特にイリジウムおよび白金錯体もエレクトロルミネセンスを示すことが知られている。場合によっては、これらの小分子材料は、処理特性および／または電子的特性を改善するため、ホスト材料中にドーパントとして存在する。
【発明の概要】
【発明が解決しようとする課題】
【０００５】
新規発光材料が引き続き必要とされている。
【課題を解決するための手段】
【０００６】
式Ｉ
【０００７】
【化１】
0006114375.tif 000002
（式中、
Ｒ１は、アリール、アルキル、シリルおよびそれらの重水素化アナログからなる群から選択され、
Ｒ２は、アリール、アルキル、シリルおよびそれらの重水素化アナログからなる群から選択され、
Ｒ３は、Ｈ、Ｄ、アルキル、シリル、重水素化アルキルおよび重水素化シリルからなる群から選択され、かつ
Ｒ４は、各々同一であるか、または異なって、Ｈ、Ｄ、アリール、アルキル、シリル、重水素化アリール、重水素化アルキルおよび重水素化シリルである）を有する材料が提供される。
【０００８】
また、第１の電気コンタクトと、第２の電気コンタクトと、それらの間の式Ｉを有する材料を含んでなる光活性層とを含んでなる有機電子デバイスも提供される。
【０００９】
以上の一般的説明および以下の詳細な説明は、単に例示的および説明的なものであり、添付の特許請求の範囲に定義される本発明を限定するものではない。
【００１０】
本明細書において提示される概念の理解を深めるために、添付の図面に実施形態を説明する。
【図面の簡単な説明】
【００１１】
【図１】有機発光デバイスの例示を含む。
【図２】有機発光デバイスの別の例示を含む。
【発明を実施するための形態】
【００１２】
当業者は、図面中の物体が、平易かつ明快にするために示されており、必ずしも縮尺通りに描かれているわけではないことを認識する。例えば、実施形態の理解を高めるために、図面中の一部の物体の寸法が他の物体よりも誇張されていてもよい。
【００１３】
多くの態様および実施形態を以上に説明しているが、これらは単に例示的で非限定的なものである。本明細書を読めば、本発明の範囲から逸脱することなく他の態様および実施形態が可能であることは当業者に認識される。
【００１４】
いずれか１つ以上の実施形態のその他の特徴および利点は、以下の詳細な説明および特許請求の範囲から明らかとなるであろう。詳細な説明では、最初に用語の定義および説明を記載し、続いて式Ｉの材料、合成、デバイス、そして最後に実施例を記載する。
【００１５】
１．用語の定義および説明
以下に記載される実施形態の詳細を記載する前に、一部の用語について定義または説明を行う。
【００１６】
用語「アルコキシ」は、酸素を介して結合し、Ｒがアルキルである式−ＯＲを有する基を意味することが意図される。
【００１７】
用語「アルキル」は、脂肪族炭化水素から誘導される基を意味することが意図され、そして直鎖、分枝、または環式基を含む。いくつかの実施形態において、アルキルは１〜２０個の炭素原子を有する。
【００１８】
用語「芳香族化合物」は、非局在化パイ電子を有する少なくとも１つの不飽和環式基を含んでなる有機化合物を意味することが意図される。
【００１９】
用語「アリール」は、１つの結合点を有する芳香族炭化水素から誘導される基を意味することが意図される。この用語は、単環を有する基、および単結合で結合可能であるか、または一緒に縮合可能である複数の環を有する基を含む。この用語は、ヘテロアリールを含むことが意図される。用語「アリーレン」は、２つの結合点を有する芳香族炭化水素から誘導される基を意味することが意図される。いくつかの実施形態において、アリール基は３〜６０個の炭素原子を有する。
【００２０】
用語「ビフェニル」は、以下に示すように、２つのフェニル環を有する基を意味することが意図される。
【００２１】
【化２】
0006114375.tif 000003
【００２２】
用語「分枝鎖アルキル」は、少なくとも１つの炭素が２つまたは３つの他の炭素に結合している、３つ以上の炭素のアルキル基を指し、環式および多環式アルキルが含まれる。
【００２３】
層、材料、部材、または構造に関して言及される場合、用語「電荷輸送」は、そのような層、材料、部材、または構造が、比較的効率的かつ少ない電荷損失で、そのような層、材料、部材、または構造の厚さを通過するそのような電荷の移動を促進することを意味することを意図している。正孔輸送材料は正電荷を促進し；電子輸送材料は負電荷を促進する。発光材料も、ある程度の電荷輸送特性を有し得るが、用語「電荷輸送層、材料、部材、または構造」は、主要な機能が発光である層、材料、部材、または構造を含むことが意図されない。
【００２４】
用語「重水素化」は、少なくとも１つのＨがＤによって置き換えられたことを意味することが意図される。用語「重水素化類似物」は、１つ以上の利用可能な水素が重水素に置き換えられた化合物または基の構造類似物を指す。「重水素化」の存在は、化合物が重水素化していることを示す。重水素化化合物または重水素化アナログにおいて、重水素は天然存在量の少なくとも１００倍で存在する。
【００２５】
用語「ドーパント」は、ホスト材料を含む層中で、そのような材料を含まない場合の層の放射線放出の電子的特徴または波長、受容、またはフィルタリングと比較して、層の放射線放出の電子的特徴または標的波長、受容、またはフィルタリングを変化させる材料を意味することが意図される。
【００２６】
用語「電子捕獲」または「電子捕獲材料」は、それが包埋される層において存在する他のいずれの材料のＬＵＭＯよりも、エネルギーにおいて真空準位からより遠くに存在する最低空分子軌道（ＬＵＭＯ）を有する化合物を意味することが意図される。そのようなものとして、それは、負の電荷がその層に存在するために好ましい部位であり、捕獲材料がパーコレーション体積未満（＜約１５％）で存在する場合、そのような負の電荷は捕獲材料の分子上で局所化されて、その層内での負の電荷の移動性に対する妨害を示す。
【００２７】
接頭辞「ヘテロ」は、１つ以上の炭素原子が異なる原子に置き換えられたことを示す。いくつかの実施形態において、異なる原子は、Ｎ、ＯまたはＳである。
【００２８】
用語「正孔捕獲」または「正孔捕獲材料」は、それが包埋される層において存在する他のいずれの材料のＨＯＭＯよりも、エネルギーにおいて真空準位により近くに存在する最高被占分子軌道（ＨＯＭＯ）を有する化合物を意味することが意図される。そのようなものとして、それは、正の電荷がその層に存在するために好ましい部位であり、捕獲材料がパーコレーション体積未満（＜約１５％）で存在する場合、そのような正の電荷は捕獲材料の分子上で局所化されて、その層内での正の電荷の移動性に対する妨害を示す。
【００２９】
用語「ホスト材料」は、ドーパントが添加されていてもよい、通常は層の形態の材料を意味することが意図される。ホスト材料は、電子的特性、あるいは放射線の放出、受容、またはフィルタリングをする能力を有していてもよく、または有さなくてもよい。
【００３０】
用語「発光材料」および「発光体」は、印加電圧によって活性化される時に光を発する材料を意味することが意図される（発光ダイオードまたは発光電気化学電池など）。用語「緑色発光材料」は、約４９５〜５６９ｎｍの範囲の波長で発光極大を有する放射線を放出することが可能な材料を意味することが意図される。用語「オレンジ色発光材料」は、約５９０〜６１９ｎｍの範囲の波長で発光極大を有する放射線を放出することが可能な材料を意味することが意図される。用語「赤色発光材料」は、約６２０〜７５０ｎｍの範囲の波長で発光極大を有する放射線を放出することが可能な材料を意味することが意図される。用語「黄色発光材料」は、約５７０〜５８９ｎｍの範囲の波長で発光極大を有する放射線を放出することが可能な材料を意味することが意図される。
【００３１】
用語「層」は、用語「膜」と同義的に使用され、所望の領域を覆うコーティングを意味する。この用語は大きさによって限定されることはない。この領域は、デバイス全体の大きさであることが可能であり、実際の視覚的表示などの特殊機能領域の小ささ、または１つのサブピクセルの小ささであることも可能である。層および膜は、気相堆積、液相堆積（連続的技術および不連続的技術）などの従来の任意の堆積技術および熱転写によって形成することができる。連続堆積技術としては、スピンコーティング、グラビアコーティング、カーテンコーティング、浸漬コーティング、スロットダイコーティング、スプレーコーティング、および連続ノズルコーティングが挙げられるが、これらに限定されるものではない。不連続堆積技術としては、インクジェット印刷、グラビア印刷、およびスクリーン印刷が挙げられるが、これらに限定されるものではない。
【００３２】
用語「有機電子デバイス」または場合により単に「電子デバイス」は、１つ以上の有機半導体層または材料を含むデバイスを意味することが意図される。
【００３３】
用語「蓄光性」は、材料を指す場合、有意な三重項特性を有する励起状態から光を発する材料を意味することが意図される。
【００３４】
用語「光活性」は、印加電圧によって活性化されるときに光を発する（発光ダイオードまたは化学電池など）か、あるいは印加バイアス電圧の有無にかかわらず放射エネルギーに反応して信号を生じる（光検出器または光電池など）材料または層を指す。
【００３５】
用語「シロキサン」は、ＲがＨ、Ｄ、Ｃ１〜２０アルキル、Ｃ１〜２０重水素化アルキル、フルオロアルキル、アリールまたは重水素化アリールである基Ｒ３ＳｉＯ−を指す。いくつかの実施形態において、Ｒアルキル基中の１つ以上の炭素はＳｉに置き換えられる。
【００３６】
用語「シリル」は、ＲがＨ、Ｄ、Ｃ１〜２０アルキル、Ｃ１〜２０重水素化アルキル、フルオロアルキル、アリールまたは重水素化アリールである基Ｒ３Ｓｉ−を指す。いくつかの実施形態において、Ｒアルキル基中の１つ以上の炭素はＳｉに置き換えられる。
【００３７】
用語「テルフェニル」は、以下に示すように、３つのフェニル環を有する基を指す。
【００３８】
【化３】
0006114375.tif 000004
【００３９】
全ての基は未置換でもよいか、置換されてもよい。いくつかの実施形態において、置換基は、重水素、ハロゲン化物、アルキル、アルコキシ、アリール、アリールオキシ、シリル、シロキサン、アルキルアミノ、アリールアミノおよびシアノからなる群から選択される。
【００４０】
本明細書において、本明細書の対象の実施形態が、特定の特徴または要素を含んでなるか、含むか、含有するか、有するか、またはそれらから構成されるという使用の文脈によって他に明白に明示されているか、またはそれと反対に示されない限り、明白に記載されるものに加えて、１つ以上の特徴または要素が実施形態で存在してもよい。開示された本明細書の対象の他の実施形態は、本質的に特定の特徴または要素からなるものとして記載され、そのような実施形態において、操作の原理または実施形態の特徴を具体的に変更する特徴または要素は存在しない。記載される本明細書の対象のさらなる他の実施形態は、特定の特徴または要素からなるものとして記載され、そのような実施形態において、またはそれらの実体のない変形において、具体的に記載された特徴または要素のみが存在する。
【００４１】
また、本発明の要素および成分を説明するために不定冠詞「ａ」または「ａｎ」も使用されている。これは単に便宜的なものであり、本発明の一般的な意味を提供するために行われている。この記述は、１つまたは少なくとも１つを含むものと読むべきであり、明らかに他の意味となる場合を除けば、単数形は複数形も含んでいる。
【００４２】
元素周期表中の縦列に対応する族の番号は、ＣＲＣ  Ｈａｎｄｂｏｏｋ  ｏｆ  Ｃｈｅｍｉｓｔｒｙ  ａｎｄ  Ｐｈｙｓｉｃｓ，８１ｓｔＥｄｉｔｉｏｎ（２０００−２００１）に見ることができる「Ｎｅｗ  Ｎｏｔａｔｉｏｎ」の規則を使用している。
【００４３】
特に定義しない限り、本明細書において使用される全ての技術用語および科学用語は、本発明が属する技術分野の当業者によって一般に理解されている意味と同じ意味を有する。本明細書に記載されているものと類似または同等の方法および材料を、本発明の実施形態の実施または試験において使用することができるが、好適な方法および材料については以下に説明する。本明細書において言及されるいずれの刊行物、特許出願、特許、およびその他の参考文献も、特定の部分に言及される場合を除けば、それらの記載内容全体が援用される。矛盾が生じる場合には、定義を含めて本明細書に従うものとする。さらに、材料、方法、および実施例は、単に説明的なものであって、限定を意図したものではない。
【００４４】
本明細書に記載されていない範囲まで、具体的な材料、処理行為、および回路に関する多くの詳細は従来通りであり、それらについては、有機発光ダイオードディスプレイ、光検出器、光電池、および半導体要素の技術分野の教科書およびその他の情報源中に見ることができる。
【００４５】
２．式Ｉを有する材料
本明細書に記載される新規材料は、式Ｉ
【００４６】
【化４】
0006114375.tif 000005
（式中、
Ｒ１は、アリール、アルキル、シリルおよびそれらの重水素化アナログからなる群から選択され、
Ｒ２は、アリール、アルキル、シリルおよびそれらの重水素化アナログからなる群から選択され、
Ｒ３は、Ｈ、Ｄ、アルキル、シリル、重水素化アルキルおよび重水素化シリルからなる群から選択され、かつ
Ｒ４は、各々同一であるか、または異なって、Ｈ、Ｄ、アリール、アルキル、シリル、重水素化アリール、重水素化アルキルおよび重水素化シリルである）を有する。
【００４７】
いくつかの実施形態おいて、式Ｉを有する化合物は発光材料として有用である。
【００４８】
いくつかの実施形態において、化合物は緑色発光材料である。
【００４９】
いくつかの実施形態において、化合物を単独で使用する。
【００５０】
いくつかの実施形態において、化合物を、ホスト材料中のドーパントとして使用する。
【００５１】
いくつかの実施形態において、緑色発光は、Ｃ．Ｉ．Ｅ．色度（Ｃｏｍｍｉｓｉｏｎ  Ｉｎｔｅｒｎａｔｉｏｎａｌｅ  ｄｅ  Ｌ’Ｅｃｌａｉｒａｇｅ，１９３１）によって、ｘ＝０．２０〜０．３６およびｙ＝０．５５〜０．７２の色座標を有する。
【００５２】
いくつかの実施形態において、式Ｉを有する化合物は正孔捕獲として有用である。
【００５３】
いくつかの実施形態において、式Ｉを有する化合物は電子捕獲として有用である。
【００５４】
予想外であることに、いくつかの実施形態において、式Ｉを有する化合物を含むデバイスは、従来技術の化合物を含むデバイスと比較して、より高い効率を有する。これは、エネルギー消費を低下させることで、ディスプレイデバイスおよび照明デバイスに関して有利である。
【００５５】
予想外であることに、いくつかの実施形態において、式Ｉを有する化合物を含むデバイスは、従来技術の化合物を含むデバイスと比較して、より長い寿命を有する。これは、ディスプレイデバイスおよび照明デバイスに関して有利である。
【００５６】
予想外であることに、いくつかの実施形態において、式Ｉを有する化合物を含むデバイスは、カルバゾリル基の代わりにアリール基を有する従来技術の化合物を含むデバイスと比較して、優れた（より飽和な）緑色を有する。これは、ディスプレイデバイスおよび照明デバイスに関して有利である。
【００５７】
本発明の特定の実施形態には以下が含まれるが、これらに限定されない。
【００５８】
実施形態１．重水素化されている式Ｉの化合物。
【００５９】
実施形態２．少なくとも１０％が重水素化されている式Ｉの化合物。「％が重水素化されている」または「％重水素化」とは、水素および重陽子の全体に対する重陽子の比率であり、パーセントで表される。重水素は、同一または異なる基の上に存在してもよい。
【００６０】
実施形態３．少なくとも２０％が重水素化されている式Ｉの化合物。
【００６１】
実施形態４．少なくとも３０％が重水素化されている式Ｉの化合物。
【００６２】
実施形態５．少なくとも４０％が重水素化されている式Ｉの化合物。
【００６３】
実施形態６．少なくとも５０％が重水素化されている式Ｉの化合物。
【００６４】
実施形態７．少なくとも６０％が重水素化されている式Ｉの化合物。
【００６５】
実施形態８．少なくとも７０％が重水素化されている式Ｉの化合物。
【００６６】
実施形態９．少なくとも８０％が重水素化されている式Ｉの化合物。
【００６７】
実施形態１０．少なくとも９０％が重水素化されている式Ｉの化合物。
【００６８】
実施形態１１．９５％より多くが重水素化されている式Ｉの化合物。
【００６９】
実施形態１２．Ｒ１が、１〜２０個の炭素、いくつかの実施形態において、１〜１２個の炭素を有する直鎖アルキルまたは重水素化直鎖アルキルである式Ｉの化合物。
【００７０】
実施形態１３．Ｒ１が、メチル、エチル、ブチル、ペンチル、ヘキシル、ヘプチル、オクチルおよびそれらの重水素化誘導体からなる群から選択される式Ｉの化合物。
【００７１】
実施形態１４．Ｒ１が、３〜２０個の炭素を有する分枝鎖アルキルまたは重水素化分枝鎖アルキルである式Ｉの化合物。
【００７２】
実施形態１５．Ｒ１が、３〜１２個の炭素を有する分枝鎖アルキルまたは重水素化分枝鎖アルキルである式Ｉの化合物。
【００７３】
実施形態１６．Ｒ１が、２−プロピル、ｉ−ブチル、２−ブチル、ｔ−ブチル、２−ペンチル、ｔ−ペンチル、シクロヘキシル、アダマンチルおよびそれらの重水素化アナログからなる群から選択される分枝鎖アルキルである式Ｉの化合物。
【００７４】
実施形態１７．Ｒ１が、式Ｒ３Ｓｉ−（式中、Ｒが１〜２０個の炭素を有するアルキルまたは重水素化アルキルである）を有するシリルまたは重水素化シリルである式Ｉの化合物。
【００７５】
実施形態１８．Ｒ１が、アリールまたは重水素化アリール基である式Ｉの化合物。
【００７６】
実施形態１９．Ｒ１が、フェニル、ナフチル、ビフェニル、テルフェニル、それらの置換誘導体およびそれらの重水素化アナログからなる群から選択される式Ｉの化合物。
【００７７】
実施形態２０．Ｒ１が、アルキル、シリルおよびそれらの重水素化アナログからなる群から選択される１つ以上の置換基を有する置換アリールまたは置換重水素化アリールである式Ｉの化合物。
【００７８】
実施形態２１．Ｒ２が、１〜２０個の炭素を有する直鎖アルキルまたは重水素化直鎖アルキルである式Ｉの化合物。
【００７９】
実施形態２２．Ｒ２が、１〜１２個の炭素を有する直鎖アルキルまたは重水素化直鎖アルキルである式Ｉの化合物。
【００８０】
実施形態２３．Ｒ２が、メチル、エチル、ブチル、ペンチル、ヘキシル、ヘプチル、オクチルおよびそれらの重水素化アナログからなる群から選択される式Ｉの化合物。
【００８１】
実施形態２４．Ｒ２が、３〜２０個の炭素を有する分枝鎖アルキルまたは重水素化分枝鎖アルキルである式Ｉの化合物。
【００８２】
実施形態２５．Ｒ２が、３〜１２個の炭素を有する分枝鎖アルキルまたは重水素化分枝鎖アルキルである式Ｉの化合物。
【００８３】
実施形態２６．Ｒ２が、２−プロピル、ｉ−ブチル、２−ブチル、ｔ−ブチル、２−ペンチル、ｔ−ペンチル、シクロヘキシル、アダマンチルおよびそれらの重水素化アナログからなる群から選択される式Ｉの化合物。
【００８４】
実施形態２７．Ｒ２が、式Ｒ３Ｓｉ−（式中、Ｒが１〜２０個の炭素を有するアルキルまたは重水素化アルキルである）を有するシリルまたは重水素化シリルである式Ｉの化合物。
【００８５】
実施形態２８．Ｒ２が、アリールまたは重水素化アリール基である式Ｉの化合物。
【００８６】
実施形態２９．Ｒ２が、フェニル、ナフチル、ビフェニル、テルフェニル、それらの置換誘導体およびそれらの重水素化アナログからなる群から選択される式Ｉの化合物。
【００８７】
実施形態３０．Ｒ２が、アルキル、シリルおよびそれらの重水素化アナログから選択される１つ以上の置換基を有する置換アリールまたは置換重水素化アリールである式Ｉの化合物。
【００８８】
実施形態３１．Ｒ３が、１〜２０個の炭素を有する直鎖アルキルまたは重水素化直鎖アルキルである式Ｉの化合物。
【００８９】
実施形態３２．Ｒ３が、１〜１２個の炭素を有する直鎖アルキルまたは重水素化直鎖アルキルである式Ｉの化合物。
【００９０】
実施形態３３．Ｒ３が、メチル、エチル、ブチル、ペンチル、ヘキシル、ヘプチル、オクチルおよびそれらの重水素化アナログからなる群から選択される式Ｉの化合物。
【００９１】
実施形態３４．Ｒ３が、３〜２０個の炭素を有する分枝鎖アルキルまたは重水素化分枝鎖アルキルである式Ｉの化合物。
【００９２】
実施形態３５．Ｒ３が、３〜１２個の炭素を有する分枝鎖アルキルまたは重水素化分枝鎖アルキルである式Ｉの化合物。
【００９３】
実施形態３６．Ｒ３が、２−プロピル、ｉ−ブチル、２−ブチル、ｔ−ブチル、２−ペンチル、ｔ−ペンチル、シクロヘキシル、アダマンチルおよびそれらの重水素化アナログからなる群から選択される式Ｉの化合物。
【００９４】
実施形態３７．Ｒ３が、式Ｒ３Ｓｉ−（式中、Ｒが１〜２０個の炭素を有するアルキルまたは重水素化アルキルである）を有するシリルまたは重水素化シリルである式Ｉの化合物。
【００９５】
実施形態３８．Ｒ３が、１〜２０個の炭素を有する直鎖アルキルまたは重水素化直鎖アルキルである式Ｉの化合物。
【００９６】
実施形態３９．Ｒ３が、１〜１２個の炭素を有する直鎖アルキルまたは重水素化直鎖アルキルである式Ｉの化合物。
【００９７】
実施形態４０．Ｒ４が、メチル、エチル、ブチル、ペンチル、ヘキシル、ヘプチル、オクチルおよびそれらの重水素化アナログからなる群から選択される式Ｉの化合物。
【００９８】
実施形態４１．Ｒ４が、３〜２０個の炭素を有する分枝鎖アルキルまたは重水素化分枝鎖アルキルである式Ｉの化合物。
【００９９】
実施形態４２．Ｒ４が、３〜１２個の炭素を有する分枝鎖アルキルまたは重水素化分枝鎖アルキルである式Ｉの化合物。
【０１００】
実施形態４３．Ｒ４が、２−プロピル、ｉ−ブチル、２−ブチル、ｔ−ブチル、２−ペンチル、ｔ−ペンチル、シクロヘキシル、アダマンチルおよびそれらの重水素化アナログからなる群から選択される式Ｉの化合物。
【０１０１】
実施形態４４．Ｒ４が、式Ｒ３Ｓｉ−（式中、Ｒが１〜２０個の炭素を有するアルキルまたは重水素化アルキルである）を有するシリルまたは重水素化シリルである式Ｉの化合物。
【０１０２】
実施形態４５．Ｒ４が同一であるか、または異なって、ＨおよびＤから選択される式Ｉの化合物。
【０１０３】
実施形態４６．Ｒ１およびＲ２が同一である式Ｉの化合物。
【０１０４】
実施形態４７．Ｒ１およびＲ２が同一であって、かつアリールまたは重水素化アリールである式Ｉの化合物。
【０１０５】
実施形態４８．Ｒ１およびＲ２がアリールまたは重水素化アリールであって、かつＲ３はアルキルまたは重水素化アルキルである式Ｉの化合物。
【０１０６】
それらが相互排他的でない限り、上記の実施形態のいずれも、１つ以上の他の実施形態と組み合わせることができる。例えば、Ｒ１が１〜２０個の炭素を有する直鎖アルキルまたは重水素化直鎖アルキルである実施形態を、Ｒ２が３〜１２個の炭素を有する分枝鎖アルキルまたは重水素化分枝鎖アルキルである実施形態と組み合わせることができる。上記で検討された他の相互排他的でない実施形態に関しても同様である。当業者は、いずれの実施形態が相互排他的であるか理解しており、したがって、本出願によって考察される実施形態の組み合わせを容易に決定することができるであろう。
【０１０７】
式Ｉを有する材料の例には、限定されないが、以下に示す化合物Ｇ１〜Ｇ１２が含まれる。
【０１０８】
【化５】
0006114375.tif 000006
【０１０９】
【化６】
0006114375.tif 000007
【化７】
0006114375.tif 000008
【０１１０】
３．合成
本明細書に記載される材料は、以下の手順によって一般に調製される。
【０１１１】
配位子は、２，４−ジハロピリジン開始材料から調製され得、Ｐｄ触媒Ｃ−Ｃ結合カップリングがピリジンの２位で最初に実行され、Ｒ３置換アリール基が導入される。この材料をシリカクロマトグラフィによって単離し、次いで、Ｐｄ触媒Ｎ−Ｃ結合形成を使用して、ピリジンの４−ハロ置換基の置換によって、適切なカルバゾール材料との反応が実行される。配位子をシリカカラムクロマトグラフィによって単離および精製する。この手順の第２の工程で使用されるカルバゾールは、市販の材料であっても、あるいはカルバゾール自体のフリーデルクラフツアルキル化反応、またはＲ１およびＲ２を導入するために適切なアリールまたはアルキルボロン酸を使用する他のＰｄ触媒Ｃ−Ｃ結合形成のいずれかによって合成されてもよい。上記の通り調製された配位子は、次いで、還流下、２−エトキシエタノール中、三塩化イリジウムを使用してＩｒ上にシクロメタル化される。この工程の後、アルコール溶媒中、銀塩を使用して第３のシクロメタル化が実行され、Ｉｒの配位圏から残留塩化物が除去される。単離されたトリスシクロメタル化材料は、再結晶によって精製され、最終的に単離され得る。最終的な結晶材料は高真空下で乾燥されて、次いで単離されたまま、デバイス構成において使用される。個々の詳細は下記に示される。
【０１１２】
４．デバイス
本明細書に記載の材料を含んでなる１層以上の層を有することから有益となり得る有機電子デバイスとしては、限定されないが、（１）電気エネルギーを放射線に変換するデバイス（例えば、発光ダイオード、発光ダイオードディスプレイ、照明デバイス、照明器具、またはダイオードレーザー）、（２）電子的プロセスを介して信号を検出するデバイス（例えば、光検出器、光導電セル、フォトレジスタ、光スイッチ、光トランジスタ、光電管、ＩＲ検出器、バイオセンサー）、（３）放射線を電気エネルギーに変換するデバイス（例えば、光起電力デバイスまたは太陽電池）、ならびに（４）１つ以上の有機半導体層を含む１つ以上の電子部品を含むデバイス（例えば、トランジスタまたはダイオード）が挙げられる。
【０１１３】
有機電子デバイス構造の一例を図１に示す。デバイス１００は、第１の電気コンタクト層、アノード層１１０、第２の電気コンタクト層、カソード層１６０、およびそれらの間の光活性層１４０を有する。アノードに隣接して、正孔注入層１２０が存在する。正孔注入層に隣接して、正孔輸送材料を含んでなる正孔輸送層１３０が存在する。カソードに隣接して、電子輸送材料を含んでなる電子輸送層１５０が存在してもよい。任意選択として、デバイスは、アノード１１０の隣に１つ以上の追加の正孔注入層または正孔輸送層（図示せず）、および／またはカソード１６０の隣に１つ以上の追加の電子注入または電子輸送層（図示せず）を使用することができる。
【０１１４】
層１２０〜１５０は、個々に、そして集合的に、活性層と呼ばれる。
【０１１５】
いくつかの実施形態において、光活性層は図２で示すようにピクセル化される。デバイス２００において、層１４０は層上に繰り返されるピクセルまたはサブピクセルユニット１４１、１４２および１４３に分離される。各ピクセルまたはサブピクセルユニットは異なる色を表す。いくつかの実施形態において、サブピクセルユニットは、赤色、緑色、青色である。３つのサブピクセルユニットが図に示されるが、２または３を超えるものが使用されてもよい。
【０１１６】
いくつかの実施形態において、種々の層は以下の範囲の厚さを有する。アノード１１０、５００〜５０００Å、いくつかの実施形態において、１０００〜２０００Å、正孔注入層１２０、５０〜２０００Å、いくつかの実施形態において、２００〜１０００Å、正孔輸送層１２０、５０〜２０００Å、いくつかの実施形態において、２００〜１０００Å、光活性層１３０、１０〜２０００Å、いくつかの実施形態において、１００〜１０００Å、層１４０、５０〜２０００Å、いくつかの実施形態において、１００〜１０００Å、カソード１５０、２００〜１００００Å、いくつかの実施形態において、３００〜５０００Å。デバイスの電子正孔再結合領域の位置、したがって、デバイスの発光スペクトルは、各層の相対的な厚さに影響を受けることができる。層の厚さの所望の比は、使用される材料の厳密な性質に依存する。
【０１１７】
上記で検討された実施形態、特定の実施形態および実施形態の組み合わせによって表される式Ｉの化合物のいずれも、デバイスで使用することができる。
【０１１８】
いくつかの実施形態において、式Ｉを有する化合物は、緑色発光を有する光活性層１４０の発光物質として有用である。それらは、単独で、または１つ以上のホスト材料中のドーパントとして使用することができる。
【０１１９】
いくつかの実施形態において、式Ｉを有する化合物は、光活性層１４０の正孔捕獲として有用である。
【０１２０】
いくつかの実施形態において、式Ｉを有する化合物は、光活性層１４０の電子捕獲として有用である。
【０１２１】
ａ．光活性層
いくつかの実施形態において、光活性層は、式Ｉを有する化合物から本質的になる。
【０１２２】
いくつかの実施形態において、光活性層は、ホスト材料と、ドーパントとして式Ｉを有する化合物とを含んでなる。
【０１２３】
いくつかの実施形態において、光活性層は、ホスト材料と、ドーパントとして式Ｉを有する化合物と、第２のホスト材料とを含んでなる。
【０１２４】
いくつかの実施形態において、光活性層は、ホスト材料と、ドーパントとして式Ｉを有する化合物とから本質的になる。
【０１２５】
いくつかの実施形態において、光活性層は、第１のホスト材料と、第２のホスト材料と、ドーパントとして式Ｉを有する化合物とから本質的になる。
【０１２６】
いくつかの実施形態において、式Ｉを有するドーパント対全ホスト材料の重量比は、１：９９〜４０：６０の範囲であり、いくつかの実施形態において、５：９５〜３０：７０の範囲であり、いくつかの実施形態において、１０：９０〜２０：８０の範囲である。
【０１２７】
いくつかの実施形態において、ホストは、ドーパントの三重項エネルギー準位よりも高い三重項エネルギー準位を有し、そのため、発光を消滅させない。いくつかの実施形態において、ホストは、カルバゾール、インドロカルバゾール、トリアジン、アリールケトン、フェニルピリジン、ピリミジン、フェナントレン、トリアリールアミン、トリフェニレン、チオフェン、それらのフラン重水素化アナログ、それらの組み合わせおよびそれらの混合物からなる群から選択される。
【０１２８】
いくつかの実施形態において、光活性層は、発光化合物と、ホスト材料と、正孔捕獲材料として式Ｉを有する化合物とを含んでなる。
【０１２９】
いくつかの実施形態において、光活性層は、蓄光性化合物と、ホスト材料と、正孔捕獲材料として式Ｉを有する化合物とを含んでなる。
【０１３０】
いくつかの実施形態において、光活性層は、蓄光性シクロメタル化錯体と、ホスト材料と、正孔捕獲材料として式Ｉを有する化合物とを含んでなる。
【０１３１】
いくつかの実施形態において、光活性層は、赤色、オレンジ色または黄色発光色を有する発光化合物と、ホスト材料と、正孔捕獲材料として式Ｉを有する化合物とを含んでなる。
【０１３２】
いくつかの実施形態において、光活性層は、発光化合物と、ホスト材料と、正孔捕獲材料として式Ｉを有する化合物と、第２のホスト材料とを含んでなる。
【０１３３】
いくつかの実施形態において、光活性層は、発光化合物と、ホスト材料と、正孔捕獲材料として式Ｉを有する化合物とから本質的になる。
【０１３４】
いくつかの実施形態において、光活性層は、赤色発光化合物と、ホスト材料と、正孔捕獲材料として式Ｉを有する化合物とから本質的になる。
【０１３５】
いくつかの実施形態において、光活性層は、発光化合物と、第１のホスト材料と、第２のホスト材料と、正孔捕獲材料として式Ｉを有する化合物とから本質的になる。
【０１３６】
いくつかの実施形態において、光活性層は、赤色発光化合物と、第１のホスト材料と、第２のホスト材料と、正孔捕獲材料として式Ｉを有する化合物とから本質的になる。
【０１３７】
式Ｉの正孔捕獲材料は、層の全重量に基づき、１〜１０重量％の量で、いくつかの実施形態において、２〜５重量％の量で存在することができる。
【０１３８】
式Ｉを有する化合物は、いずれの成分のＨＯＭＯ準位も、式Ｉの化合物のＨＯＭＯ準位と比較して、真空準位から遠いため、いずれの種類のエレクトロルミネセント（「ＥＬ」）層のための正孔捕獲として使用することができる。加えて、蛍光発光材料に関して、発光一重項エネルギー準位は、式Ｉの化合物の一重項エネルギー準位と比較して、より低くなければならない。これは、上記の定義部分で検討される。
【０１３９】
ＥＬ材料には、限定されないが、小分子有機蛍光化合物、発光金属錯体、共役ポリマーおよびそれらの混合物が含まれる。蛍光化合物の例には、限定されないが、クリセン、ピレン、ペリレン、ルブレン、クマリン、アントラセン、チアジアゾール、それらの誘導体、それらのアリールアミノ誘導体およびそれらの混合物が含まれる。金属錯体の例には、限定されないが、金属キレート化オキシノイド化合、例えば、トリス（８−ヒドロキシキノラト）アルミニウム（Ａｌｑ３）；シクロメタル化イリジウムおよびプラチナエレクトロルミネセント化合物、例えば、Ｐｅｔｒｏｖら、米国特許第６，６７０，６４５号明細書ならびに国際公開第０３／０６３５５５号パンフレットおよび国際公開第２００４／０１６７１０号パンフレットに開示されるようなフェニルピリジン、フェニルキノリンまたはフェニルピリミジン配位子によるイリジウムの錯体、ならびに例えば、国際公開第０３／００８４２４号パンフレット、国際公開第０３／０９１６８８号パンフレットおよび国際公開第０３／０４０２５７号パンフレットに記載の有機金属錯体、ならびにそれらの混合物が含まれる。共役ポリマーの例には、限定されないが、ポリ（フェニレンビニレン）、ポリフルオレン、ポリ（スピロビフルオレン）、ポリチオフェン、ポリ（ｐ−フェニレン）、それらのコポリマーおよびそれらの混合物が含まれる。
【０１４０】
赤色、オレンジ色および黄色発光材料の例には、限定されないが、フェニルキノリンまたはフェニルイソキノリン配位子を有するＩｒの錯体、ペリフランテン、フルオランテンおよびペリレンが含まれる。赤色発光材料は、例えば、米国特許第６，８７５，５２４号明細書および米国特許出願公開第２００５−０１５８５７７号明細書に開示されている。
【０１４１】
いくつかの実施形態において、光活性層は、発光化合物と、ホスト材料と、電子捕獲材料として式Ｉを有する化合物とを含んでなる。
【０１４２】
いくつかの実施形態において、光活性層は、蓄光性化合物と、ホスト材料と、電子捕獲材料として式Ｉを有する化合物とを含んでなる。
【０１４３】
いくつかの実施形態において、光活性層は、蓄光性シクロメタル化錯体と、ホスト材料と、電子捕獲材料として式Ｉを有する化合物とを含んでなる。
【０１４４】
いくつかの実施形態において、光活性層は、赤色、オレンジ色または黄色発光色を有する発光化合物と、ホスト材料と、電子捕獲材料として式Ｉを有する化合物とを含んでなる。
【０１４５】
いくつかの実施形態において、光活性層は、発光化合物と、ホスト材料と、電子捕獲材料として式Ｉを有する化合物と、第２のホスト材料とを含んでなる。
【０１４６】
いくつかの実施形態において、光活性層は、発光化合物と、ホスト材料と、電子捕獲材料として式Ｉを有する化合物とから本質的になる。
【０１４７】
いくつかの実施形態において、光活性層は、赤色発光化合物と、ホスト材料と、電子捕獲材料として式Ｉを有する化合物とから本質的になる。
【０１４８】
いくつかの実施形態において、光活性層は、発光化合物と、第１のホスト材料と、第２のホスト材料と、電子捕獲材料として式Ｉを有する化合物とから本質的になる。
【０１４９】
いくつかの実施形態において、光活性層は、赤色発光化合物と、第１のホスト材料と、第２のホスト材料と、電子捕獲材料として式Ｉを有する化合物とから本質的になる。
【０１５０】
式Ｉの電子捕獲材料は、層の全重量に基づき、１〜１０重量％の量で、いくつかの実施形態において、２〜５重量％の量で存在することができる。
【０１５１】
式Ｉを有する化合物は、いずれの成分のＬＵＭＯ準位も、式Ｉの化合物のＬＵＭＯ準位と比較して、真空準位に近いため、いずれの種類のエレクトロルミネセント（「ＥＬ」）層のための電子捕獲として使用することができる。加えて、蛍光発光材料に関して、発光一重項エネルギー準位は、式Ｉの化合物の一重項エネルギー準位と比較して、より低くなければならない。これは、上記の定義部分で検討される。異なる種類のＥＬ材料が上記で検討される。
【０１５２】
ｂ．他のデバイス層
デバイスの他の層は、そのような層で有用であることが知られている任意の材料から製造することができる。
【０１５３】
アノード１１０は、正電荷キャリアの注入に特に有効な電極である。これは、例えば、金属、混合金属、合金、金属酸化物、または混合金属酸化物を含有する材料から製造することができ、あるいは導電性ポリマー、およびそれらの混合物でることもできる。適切な金属としては、１１族金属、４族、５族、および６族金属、ならびに８〜１０族遷移金属が挙げられる。アノードが光透過性となる場合には、インジウムスズ酸化物などの１２族、１３族、および１４族金属の混合金属酸化物が一般に使用される。アノードは、“Ｆｌｅｘｉｂｌｅ  ｌｉｇｈｔ−ｅｍｉｔｔｉｎｇ  ｄｉｏｄｅｓ  ｍａｄｅ  ｆｒｏｍ  ｓｏｌｕｂｌｅ  ｃｏｎｄｕｃｔｉｎｇ  ｐｏｌｙｍｅｒ”，Ｎａｔｕｒｅ  ｖｏｌ．３５７，ｐｐ４７７−４７９（１１  Ｊｕｎｅ  １９９２）に記載されるようなポリアニリンなどの有機材料を含んでもよい。アノードおよびカソードの少なくとも１つは、発生した光を観察できるように、少なくとも部分的に透明となるべきである。
【０１５４】
正孔注入層１２０は正孔注入材料を含んでなり、有機電子デバイスにおいて、限定されないが、下にある層の平坦化、電荷輸送および／または電荷注入特性、酸素または金属イオンなどの不純物の捕捉、ならびに有機電子デバイスの性能を促進または改善する他の特徴を含む１つ以上の機能を有することができる。正孔注入層は、プロトン酸がしばしばドープされるポリアニリン（ＰＡＮＩ）またはポリエチレンジオキシチオフェン（ＰＥＤＯＴ）などのポリマー材料を使用して形成することができる。プロトン酸は、例えば、ポリ（スチレンスルホン酸）、ポリ（２−アクリルアミド−２−メチル−１−プロパンスルホン酸）などであることができる。
【０１５５】
正孔注入層は、銅フタロシアニンやテトラチアフルバレン−テトラシアノキノジメタン系（ＴＴＦ−ＴＣＮＱ）などの電荷輸送化合物などを含むことができる。
【０１５６】
いくつかの実施形態において、正孔注入層は、少なくとも１種の導電性ポリマーと少なくとも１種のフッ素化酸ポリマーとを含んでなる。
【０１５７】
いくつかの実施形態において、正孔注入層は、コロイド形成ポリマー酸でドープされた導電性ポリマーの水性分散系から製造される。このような材料は、例えば、米国特許出願公開第２００４／０１０２５７７号明細書、同第２００４／０１２７６３７号明細書、同第２００５／０２０５８６０号明細書および国際公開第２００９／０１８００９号パンフレットに記載されている。
【０１５８】
層１３０の正孔輸送材料の例は、例えば、Ｙ．Ｗａｎｇにより，Ｋｉｒｋ−Ｏｔｈｍｅｒ  Ｅｎｃｙｃｌｏｐｅｄｉａ  ｏｆ  Ｃｈｅｍｉｃａｌ  Ｔｅｃｈｎｏｌｏｇｙ，Ｆｏｕｒｔｈ  Ｅｄｉｔｉｏｎ，Ｖｏｌ．１８，ｐ．８３７−８６０，１９９６にまとめられている。正孔輸送分子およびポリマーの両方を使用することができる。一般に使用される正孔輸送分子としては、Ｎ，Ｎ’−ジフェニル−Ｎ，Ｎ’−ビス（３−メチルフェニル）−［１，１’−ビフェニル］−４，４’−ジアミン（ＴＰＤ）、１，１−ビス［（ジ−４−トリルアミノ）フェニル］シクロヘキサン（ＴＡＰＣ）、Ｎ，Ｎ’−ビス（４−メチルフェニル）−Ｎ，Ｎ’−ビス（４−エチルフェニル）−［１，１’−（３，３’−ジメチル）ビフェニル］−４，４’−ジアミン（ＥＴＰＤ）、テトラキス−（３−メチルフェニル）−Ｎ，Ｎ，Ｎ’，Ｎ’−２，５−フェニレンジアミン（ＰＤＡ）、α−フェニル−４−Ｎ，Ｎ−ジフェニルアミノスチレン（ＴＰＳ）、ｐ−（ジエチルアミノ）ベンズアルデヒドジフェニルヒドラゾン（ＤＥＨ）、トリフェニルアミン（ＴＰＡ）、ビス［４−（Ｎ，Ｎ−ジエチルアミノ）−２−メチルフェニル］（４−メチルフェニル）メタン（ＭＰＭＰ）、１−フェニル−３−［ｐ−（ジエチルアミノ）スチリル］−５−［ｐ−（ジエチルアミノ）フェニル］ピラゾリン（ＰＰＲまたはＤＥＡＳＰ）、１，２−トランス−ビス（９Ｈ−カルバゾール−９−イル）シクロブタン（ＤＣＺＢ）、Ｎ，Ｎ，Ｎ’，Ｎ’−テトラキス（４−メチルフェニル）−（１，１’−ビフェニル）−４，４’−ジアミン（ＴＴＢ）、Ｎ，Ｎ’−ビス（ナフタレン−１−イル）−Ｎ，Ｎ’−ビス−（フェニル）ベンジジン（α−ＮＰＢ）、および銅フタロシアニンなどのポルフィリン系化合物が挙げられる。いくつかの実施形態において、正孔輸送層は、正孔輸送ポリマーを含んでなる。いくつかの実施形態において、正孔輸送ポリマーはジスチリルアリール化合物である。いくつかの実施形態において、アリール基は２つ以上の縮合芳香環を有する。いくつかの実施形態において、アリール基はアセンである。用語「アセン」は、本明細書で使用される場合、２つ以上の直鎖配列のオルト縮合ベンゼン環を含有する炭化水素親成分を指す。他の一般に使用される正孔輸送ポリマーは、ポリビニルカルバゾール、（フェニルメチル）ポリシラン、およびポリアニリンである。ポリスチレンおよびポリカーボネートなどのポリマー中に上記などの正孔輸送分子をドープすることによって、正孔輸送ポリマーを得ることもできる。場合によっては、トリアリールアミンポリマー、特にトリアリールアミン−フルオレンコポリマーが使用される。場合によっては、これらのポリマーおよびコポリマーは架橋性である。
【０１５９】
いくつかの実施形態において、正孔輸送層は、ｐ−ドーパントをさらに含んでなる。いくつかの実施形態において、正孔輸送層は、ｐ−ドーパントでドープされる。ｐ−ドーパントの例には、限定されないが、テトラフルオロテトラシアノキノジメタン（Ｆ４−ＴＣＮＱ）およびペリレン−３，４，９，１０−テトラカルボン酸−３，４，９，１０−二無水物（ＰＴＣＤＡ）が含まれる。
【０１６０】
層１５０に使用することができる電子輸送材料の例としては、限定されないが、トリス（８−ヒドロキシキノラト）アルミニウム（ＡｌＱ）、ビス（２−メチル−８−キノリノラト）（ｐ−フェニルフェノラト）アルミニウム（ＢＡｌｑ）、テトラキス−（８−ヒドロキシキノラト）ハフニウム（ＨｆＱ）、およびテトラキス−（８−ヒドロキシキノラト）ジルコニウム（ＺｒＱ）などの金属キノレート誘導体などを含む金属キレート化オキシノイド化合物；ならびに２−（４−ビフェニリル）−５−（４−ｔ−ブチルフェニル）−１，３，４−オキサジアゾール（ＰＢＤ）、３−（４−ビフェニリル）−４−フェニル−５−（４−ｔ−ブチルフェニル）−１，２，４−トリアゾール（ＴＡＺ）、および１，３，５−トリ（フェニル−２−ベンズイミダゾール）ベンゼン（ＴＰＢＩ）などのアゾール化合物；２，３−ビス（４−フルオロフェニル）キノキサリンなどのキノキサリン誘導体；４，７−ジフェニル−１，１０−フェナントロリン（ＤＰＡ）および２，９−ジメチル−４，７−ジフェニル−１，１０−フェナントロリン（ＤＤＰＡ）などのフェナントロリン；ならびにそれらの混合物が挙げられる。いくつかの実施形態において、電子輸送層は、ｎ−ドーパントをさらに含む。ｎ−ドーパント材料は周知である。ｎ−ドーパントとしては、限定されないが、１族および２族金属；１族および２族金属の塩、例えば、ＬｉＦ、ＣｓＦ、およびＣｓ２ＣＯ３；１族および２族金属の有機化合物、例えばＬｉキノレート；ならびに分子ｎ−ドーパント、例えばロイコ染料、Ｗ２（ｈｐｐ）４（式中、ｈｐｐ＝１，３，４，６，７，８−ヘキサヒドロ−２Ｈ−ピリミド−［１，２−ａ］−ピリミジンである）などの金属錯体、ならびにコバルトセン、テトラチアナフタセン、ビス（エチレンジチオ）テトラチアフルバレン、複素環式ラジカルまたはジラジカル、ならびに複素環式ラジカルまたはジラジカルのダイマー、オリゴマー、ポリマー、ジスピロ化合物、および多環化合物が挙げられる。
【０１６１】
カソード１６０は、電子または負電荷キャリアの注入に特に効率的な電極である。カソードは、アノードよりも低い仕事関数を有する任意の金属または非金属であってよい。カソードの材料は、１族のアルカリ金属（たとえば、Ｌｉ、Ｃｓ）、２族（アルカリ土類）金属、１２族金属、例えば希土類元素およびランタニド、ならびにアクチニドから選択することができる。アルミニウム、インジウム、カルシウム、バリウム、サマリウム、およびマグネシウム、ならびにそれらの組み合わせなどの材料を使用することができる。
【０１６２】
作動電圧を下げるために、ＬｉＦ、ＣｓＦ、Ｃｓ２ＯおよびＬｉ２Ｏなどのアルカリ金属含有無機化合物、またはＬｉ含有有機金属または配位化合物を有機層１５０とカソード層１６０との間に堆積することもできる。この層は図示しないが、電子注入層と呼ばれてもよい。
【０１６３】
有機電子デバイス中に別の層が存在することが知られている。例えば、注入される正電荷の量を制御するため、および／または層のバンドギャップを一致させるため、または保護層として機能させるために、アノード１１０と正孔注入層１２０との間に層（図示せず）が存在することができる。銅フタロシアニン、ケイ素オキシ窒化物、フルオロカーボン、シラン、またはＰｔなどの金属の超薄層などの当技術分野において周知の層を使用することができる。あるいは、アノード層１１０、活性層１２０、１３０、１４０および１５０、またはカソード層１６０の一部または全てを、電荷キャリア輸送効率を増加させるために表面処理することができる。それぞれの構成層の材料の選択は、好ましくは、高エレクトロルミネッセンス効率を有するデバイスを得るために発光層中の正電荷および負電荷のバランスがとられるように行われる。
【０１６４】
それぞれの機能層を２層以上の層で構成することができることは理解される。
【０１６５】
ｃ．デバイス製造
デバイス層は、気相堆積、液相堆積および熱転写などの任意の堆積技術またはそれらの技術の組み合わせによって形成することができる。
【０１６６】
いくつかの実施形態において、デバイスは、正孔注入層、正孔輸送層および発光層の液相堆積と、アノード、電子輸送層、電子輸送層、電子注入層およびカソードの気相堆積とによって製造される。
【０１６７】
正孔注入層は、それが溶解されるか、または分散され、そして膜を形成する任意の液体媒体から堆積することができる。いくつかの実施形態において、液体媒体は１種以上の有機溶媒から本質的になる。いくつかの実施形態において、液体媒体は、水または水および有機溶媒から本質的になる。正孔注入材料は、０．５〜１０重量％の量で液体媒体に存在することができる。正孔注入層を、任意の連続的または不連続的液相堆積技術によって塗布することができる。いくつかの実施形態において、正孔注入層はスピンコーティングによって塗布される。いくつかの実施形態において、正孔注入層はインクジェット印刷によって塗布される。いくつかの実施形態において、正孔注入層は連続ノズル印刷によって塗布される。いくつかの実施形態において、正孔注入層はスロットダイコーティングによって塗布される。液相堆積後、液体媒体を、空気中で、不活性雰囲気中で、または真空によって、室温で、または加熱しながら、除去することができる。
【０１６８】
正孔輸送層は、それが溶解されるか、または分散され、そして膜を形成する任意の液体媒体から堆積することができる。いくつかの実施形態において、液体媒体は１種以上の有機溶媒から本質的になる。いくつかの実施形態において、液体媒体は、水または水および有機溶媒から本質的になる。いくつかの実施形態において、有機溶媒は芳香族溶媒である。いくつかの実施形態において、有機液体は、クロロホルム、ジクロロメタン、クロロベンゼン、ジクロロベンゼン、トルエン、キシレン、メシチレン、アニソールおよびそれらの混合物から選択される。正孔輸送材料は、０．２〜２重量％の濃度で液体媒体に存在することができる。正孔輸送層を、任意の連続的または不連続的液相堆積技術によって塗布することができる。いくつかの実施形態において、正孔輸送層はスピンコーティングによって塗布される。いくつかの実施形態において、正孔輸送層はインクジェット印刷によって塗布される。いくつかの実施形態において、正孔輸送層は連続ノズル印刷によって塗布される。いくつかの実施形態において、正孔輸送層はスロットダイコーティングによって塗布される。液相堆積後、液体媒体を、空気中で、不活性雰囲気中で、または真空によって、室温で、または加熱しながら、除去することができる。
【０１６９】
光活性層は、それが溶解されるか、または分散され、そして膜を形成する任意の液体媒体から堆積することができる。いくつかの実施形態において、液体媒体は１種以上の有機溶媒から本質的になる。いくつかの実施形態において、液体媒体は、水または水および有機溶媒から本質的になる。いくつかの実施形態において、有機溶媒は芳香族溶媒である。いくつかの実施形態において、有機溶媒は、クロロホルム、ジクロロメタン、トルエン、アニソール、２−ブタノン、３−ペンタノン、酢酸ブチル、アセトン、キシレン、メシチレン、クロロベンゼン、テトラヒドロフラン、ジエチルエーテル、トリフルオロトルエン、芳香族エステルおよびそれらの混合物から選択される。光活性材料は、０．２〜２重量％の濃度で液体媒体に存在することができる。光活性材料の他の重量パーセントが、液体媒体次第で使用されてもよい。光活性層を、任意の連続的または不連続的液相堆積技術によって塗布することができる。いくつかの実施形態において、光活性層はスピンコーティングによって塗布される。いくつかの実施形態において、光活性層はインクジェット印刷によって塗布される。いくつかの実施形態において、光活性層は連続ノズル印刷によって塗布される。いくつかの実施形態において、光活性層はスロットダイコーティングによって塗布される。液相堆積後、液体媒体を、空気中で、不活性雰囲気中で、または真空によって、室温で、または加熱しながら、除去することができる。
【０１７０】
電子輸送層は、任意の気相堆積法によって堆積することができる。いくつかの実施形態において、真空下での熱蒸発によって堆積する。
【０１７１】
電子注入層は、任意の気相堆積法によって堆積することができる。いくつかの実施形態において、真空下での熱蒸発によって堆積する。
【０１７２】
カソードは、任意の気相堆積法によって堆積することができる。いくつかの実施形態において、真空下での熱蒸発によって堆積する。
【実施例】
【０１７３】
本明細書に記載の概念を以下の実施例においてさらに説明するが、これらの実施例は、特許請求の範囲に記載される本発明の範囲を限定するものではない。
【０１７４】
実施例１
本実施例は、化合物Ｇ１の調製を説明する。
【化８】
0006114375.tif 000009
【０１７５】
Ａ）３，６−ジフェニルカルバゾール：
３，６−ジブロモカルバゾール（５０ｇ、０．１５４ｍｏｌ）、フェニルボロン酸（４１ｇ、０．３３６ｍｏｌ）、１５０ｍｌの水、８０ｇの炭酸ナトリウムおよび６００ｍｌのジオキサンを、磁気撹拌器、還流冷却器および窒素インレットを備えた２リットルポットに入れて、１時間、窒素でスパージした。Ｐｄ２ＤＢＡ３（６ｇ、０．００６６ｍｏｌ）およびトリ−ｔ−ブチルホスフィン（３ｇ、０．０１４８ｍｏｌ）をドライボックスから急速に添加した。反応物を一晩還流した。その翌日、水を反応混合物に添加し、そして塩化メチレン抽出物を１４１ｇの活性化シリカにあらかじめ吸収させ、そして塩化メチレン／ヘキサンを使用してカラムクロマトグラフィによって精製し、３８グラムの生成物３，６−ジフェニルカルバゾールを得た。
【０１７６】
Ｂ）２−（４−ｔ−ブチルフェニル）−４−クロロピリジン：
２，４−ジクロロピリジン（４６．３７ｇ、０．３１３４ｍｏｌ）、４−ｔ−ｂｕ−フェニルボロン酸（５６．９７ｇ、０．３２００ｍｏｌ）、４３７ｍｌの水、９２７ｍｌのモノグリムおよび炭酸カリウム（１１９．２ｇ、０．８６２ｍｏｌ）を４５分間、窒素でスパージした。テトラキストリフェニルホスフィンＰｄ（０）（９．９３ｇ、８．６ｍｍｏｌ）を迅速に添加し、そして混合物を一晩還流した。冷却後、混合物を濃縮し、そして水抽出のために塩化メチレンに溶解した。塩化メチレン／ヘキサンを用いて、シリカカラムクロマトグラフィによって塩化メチレン溶液を精製した。生成物のカットを濃縮し、６１．６ｇの２−（４−ｔ−ブチルフェニル）−４−クロロピリジンが得られた。
【０１７７】
Ｃ）Ｇ１のための配位子：
Ｐｄ２ＤＢＡ３（１．２１２４ｇ、１．３２ｍｍｏｌ）、トリ−ｔ−ブチルホスフィン（０．５３３４ｇ、２．６ｍｍｏｌ）、２１０ｍｌのトルエン、４−クロロ−２−（４−ｔ−ブチルフェニル）ピリジン（１２．６ｇ、０．０５１２ｍｏｌ）、３，６−ジフェニルカルバゾール（１９．６ｇ、０．０６１３ｍｏｌ）をドライボックス中で組み合わせ、続いて、ナトリウム−ｔ−ブトキシド（５．８９ｇ、０．０６１３ｍｏｌ）を加えた。混合物を一晩還流した。反応混合物をあらかじめ吸収させ、そして塩化メチレン／ヘキサンを用いてシリカカラムクロマトグラフィによって精製した。生成物カットを濃縮し、２７グラムの配位子を得た。
【０１７８】
Ｄ）化合物Ｇ１
上記からの４．０ｇの配位子および１．３６ｇの三塩化イリジウムを１０ｍＬの２−エトキシエタノールおよび１ｍＬの水に添加した。暗オレンジ色スラリーのこの混合物を窒素下で還流すると、急速に黄色固体を生じた。０．４５ｇの炭酸ナトリウムを３０分後に添加し、そして還流を２時間窒素下で継続した。冷却および水の添加によって、明るい黄色のビスシクロメタル化クロロダイマー塩が沈殿した。この固体を濾過によって回収し、そして吸引乾燥させて、明るいオレンジ色がかった黄色の粉末が得られた。次いで、この固体を２５０ｍＬの塩化メチレンに溶解し、濾過し、次いでエバポレーションによって乾燥させた。上記からの配位子３ｇと一緒に、黄色固体を、２５ｍＬのエトキシエタノール中、３．０ｇのトリフルオロ酢酸銀および２ｍＬの水とともにＲＢフラスコに配置した。この混合物を窒素下で一晩還流し、次いで冷却し、エバポレーションして、暗オレンジ固体として乾燥させた。この固体を塩化メチレンによって抽出し、次いで、５０：５０塩化メチレン：トルエンを使用してクロマトグラフィによって精製し、明るい黄色の溶液を溶離し、これを次いでエバポレーションして、オレンジ色がかった黄色の固体（約２．５ｇ）が得られ、これをメタノールで洗浄した。塩化メチレン中に溶解し、続いて、アセトニトリルを用いて溶液から沈殿を行うことによって、１．７ｇの収量で明るい緑色ＰＬがかった黄色の固体が得られた。テトラヒドロフラン／アセトニトリルからの最終的な再結晶によって材料Ｇ１が得られ、その同一性は１−Ｈ  ｎｍｒ分光法によってｆａｃ異性体として確認された。
【０１７９】
実施例２
本実施例は、化合物Ｇ７の調製を説明する。
【化９】
0006114375.tif 000010
【０１８０】
Ａ）３，６−ジ−ｔ−ブチルカルバゾール
カルバゾール（６１．４ｇ、０．３６８ｍｏｌ）、無水塩化亜鉛（Ｓｔｒｅｍ、１００．０ｇ、０．７３４ｍｏｌ）、および活性化４Ａシーブ上で一晩乾燥させたニトロメタン１２１０ｍｌを、機械的撹拌器、滴下ロートおよび窒素インレットを備え、オーブン乾燥された２リットルポットに入れた。塩化ｔ−ブチル（８１．１ｍｌ、０．７３４ｍｏｌ）を室温で滴下し、そして反応物を一晩撹拌した。反応はＬＣＭＳによって追跡した。完了後、２００ｍｌのメタノールを添加し、そして混合物を１時間撹拌した。ロータリーエバポレーションによって溶媒を除去し、そして混合物を塩化メチレン中に溶解し、水で洗浄した。塩化メチレンを約１００ｇまで抑制し、そして約３００ｍｌのメタノールを添加し、得られた混合物を一晩撹拌して、次いで、沈殿した固体を濾過し、乾燥して、生成物の第１の収量が得られた。母液を濃縮し、ヘキサンと組み合わせることによって、生成物の第２の収量が得られた。オフホワイト色の固体６４．５ｇが得られた。
【０１８１】
Ｂ）Ｇ７のための配位子
Ｐｄ２／ＤＢＡ３（１．４６２５ｇ、１．６ｍｍｏｌ）、トリ−ｔ−ブチルホスフィン（０．５３３４ｇ、２．６ｍｍｏｌ）、１３６．５ｍｌのトルエン、４−クロロ−２−（４−ｔ−ブチルフェニル）ピリジン（７．６０ｇ、０．０３０９ｍｏｌ）（上記実施例１工程Ｂから）、３，６−ジ−ｔ−ブチルカルバゾール（９．７５ｇ、０．０３４９ｍｏｌ）をドライボックス中で組み合わせ、続いて、ナトリウム−ｔ−ブトキシド（５．４６ｇ、０．０５６８ｍｏｌ）を加えた。混合物を一晩還流した。反応混合物を活性シリカ上にあらかじめ吸収させ、そして塩化メチレン／ヘキサンの溶離剤を用いてフラッシュクロマトグラフィによって精製した。生成物カットを濃縮し、１１．１８グラムの所望の配位子材料を得た。
【０１８２】
Ｃ）化合物Ｇ７
上記からの５．０ｇの配位子および１．８ｇの三塩化イリジウムを２０ｍＬの２−エトキシエタノールおよび２ｍＬの水に添加した。この混合物を窒素下で一晩還流した。この溶液は、還流させると多量の固体の存在のため、透明な濃いオレンジ色がかった黄色に変化する。冷却し、そして５．０ｇのトリフルオロ酢酸銀とともに、さらに４．０ｇの配位子Ｇ７を添加し、５時間還流して、次いで約１１０℃で一晩保持した。得られた溶液をエバポレーションして、乾燥させ、次いで、塩化メチレン中に抽出し、そして溶離剤として５０／５０塩化メチレン／トルエンを使用して、シリカゲルクロマトグラフィによって精製し、銀塩から生成物を分離し、次いで、暗オレンジ色溶液を低体積になるまでエバポレーションした。この溶液をトルエン中に溶解し、トルエン溶離剤を使用して再クロマトグラフし、明るい黄色の溶液を溶離し、これを低体積になるまでエバポレーションして、次いで、アセトニトリルを添加するとオレンジがかった黄色固体として沈殿した。約３．６ｇの明るい黄色の固体化合物Ｇ７を回収し、これは１−Ｈ  ｎｍｒ分光法によってｆａｃ異性体として確認された。
【０１８３】
実施例３
本実施例は、化合物Ｇ８の調製を説明する。
【化１０】
0006114375.tif 000011
【０１８４】
Ａ）２−フェニル−４−クロロ−ピリジン
２，４−ジクロロピリジン（４２．６ｇ、０．２８７９ｍｏｌ）、フェニルボロン酸（３６．０ｇ、０．２９５３ｍｏｌ）、３９６ｍｌの水、８４０ｍｌのモノグリムおよび炭酸カリウム（１０２ｇ、０．７３８ｍｏｌ）を４５分間、窒素でスパージした。テトラキストリフェニルホスフィンＰｄ（０）（６．６ｇ、５．７ｍｍｏｌ）を迅速に添加し、そして混合物を一晩還流した。冷却後、混合物を濃縮して、塩化メチレン中に溶解し、水抽出物で数回洗浄した。溶離剤として塩化メチレン／ヘキサンを使用して、シリカフラッシュクロマトグラフィによって塩化メチレン溶液を精製した。生成物カットを濃縮して、４７．４グラムの黄色油状物を得た。
【０１８５】
Ｂ）Ｇ８のための配位子
この材料は、上記実施例２から、２−（４−ｔ−ブチルフェニル）−４−クロロピリジンの代わりに２−フェニル−４−クロロ−ピリジンを使用したことを除き、配位子Ｇ７に関して上記された通りに調製した。
【０１８６】
Ｃ）化合物Ｇ８
この材料は、配位子Ｇ８を配位子Ｇ７と置換したことを除き、上記実施例２の化合物Ｇ７に関して上記された通りに調製した。１−Ｈ  ｎｍｒによって、ｆａｃトリス−シクロメタル化構造として予想される構造を確認した。
【０１８７】
実施例４
本実施例は、化合物Ｇ９の調製を説明する。
【化１１】
0006114375.tif 000012
【０１８８】
Ａ）Ｇ９のための配位子
この材料は、上記実施例１から、２−（４−ｔ−ブチルフェニル）−４−クロロピリジンの代わりに２−フェニル−４−クロロ−ピリジンを使用したことを除き、配位子Ｇ１に関して上記された通りに調製した。
【０１８９】
Ｂ）化合物Ｇ９
この材料は、配位子Ｇ９を配位子Ｇ７と置換したことを除き、上記実施例２の化合物Ｇ７に関して上記された通りに調製した。１−Ｈ  ｎｍｒによって、ｆａｃトリス−シクロメタル化構造として予想される構造を確認した。
【０１９０】
デバイス実施例
これらの実施例は、ＯＬＥＤデバイスの製造および性能を実証する。
【０１９１】
（１）材料
ＨＩＪ−１は、ポリマーフッ素化スルホン酸でドープされた導電性ポリマーである。このような材料は、例えば、米国特許出願公開第２００４／０１０２５７７号明細書、同第２００４／０１２７６３７号明細書、同第２００５／０２０５８６０号明細書および国際公開第２００９／０１８００９号パンフレットに記載されている。
【０１９２】
ＨＴ−１はアリールアミン含有ポリマーである。このような材料は、例えば、国際公開第２００９／０６７４１９号パンフレットに記載されている。
【０１９３】
ホスト−１はインドロカルバゾールである。このような材料は、例えば、国際公開第２０１０／０９９５３４号パンフレットに記載されている。
【０１９４】
ホスト−２は、ホスト−１の重水素化アナログである。
【０１９５】
ホスト−３は、重水素化インドロカルバゾールである。このような材料は、例えば、国際公開第２０１１／０５９４６３号パンフレットに記載されている。
【０１９６】
ホスト−４は、インドロカルバゾールである。このような材料は、例えば、同時係属出願［ＵＣ１００６］に記載されている。
【０１９７】
ＥＴ−１は、金属キノレート錯体である。
【０１９８】
ドーパント−１は下記の式を有し、米国特許出願公開第２００６／０００８６７３号明細書に記載の通りに製造することができる。
【化１２】
0006114375.tif 000013
【０１９９】
ドーパント−２は下記の式を有し、同様の方法で製造することができる。
【化１３】
0006114375.tif 000014
【０２００】
デバイスは、ガラス基板上で以下の構造を有した。
アノード＝インジウムスズ酸化物（ＩＴＯ）、５０ｎｍ
正孔注入層＝ＨＩＪ−１（５０ｎｍ）
正孔輸送層＝ＨＴ−１（２０ｎｍ）
光活性層＝８４：１６（重量比）ホスト：ドーパント、以下に記載、（６０ｎｍ）
電子輸送層＝ＥＴ−１（１０ｎｍ）
電子注入層／カソード＝ＣｓＦ／Ａｌ（０．７／１００ｎｍ）
【０２０１】
（２）デバイス製造
溶液処理および熱蒸発技術の組み合わせによってＯＬＥＤデバイスを製造した。Ｔｈｉｎ  Ｆｉｌｍ  Ｄｅｖｉｃｅｓ，Ｉｎｃからのパターン化されたインジウムスズ酸化物（ＩＴＯ）コーティングガラス基板を使用した。これらのＩＴＯ基板は、３０オーム／スクエアのシート抵抗および８０％の光透過率を有するＩＴＯでコーティングされたＣｏｒｎｉｎｇ  １７３７ガラスをベースとした。パターン化されたＩＴＯ基板を洗浄水溶液中で超音波によって洗浄し、蒸留水ですすいだ。その後、パターン化されたＩＴＯをアセトン中で超音波によって洗浄し、イソプロパノールですすぎ、そして窒素流中で乾燥させた。
【０２０２】
デバイス製造直前に、洗浄してパターン化されたＩＴＯ基板を１０分間ＵＶオゾンで処理した。冷却直後に、ＨＩＪ−１の水分散系をＩＴＯ表面上にスピンコーティングし、加熱して溶媒を除去した。冷却後、次いで基板をＨＴ−１の溶液でスピンコーティングし、次いで加熱して溶媒を除去した。冷却後、基板を安息香酸メチル中の光活性層材料の溶液でスピンコーティングし、加熱して溶媒を除去した。基板をマスクし、真空チャンバー中に置いた。電子輸送層を熱蒸発によって堆積し、続いて、ＣｓＦの層を堆積した。次いで、真空でマスクを変化させ、そしてＡｌの層を熱蒸発によって堆積した。チャンバーを排気し、そしてデバイスを、ガラスの蓋、防湿剤およびＵＶ硬化性エポキシを使用して封入した。
【０２０３】
（３）デバイス特徴決定
ＯＬＥＤ試料は、それらの（１）電流−電圧（Ｉ−Ｖ）曲線、（２）、電圧に対するエレクトロルミネセンス放射輝度、および（３）電圧に対するエレクトロルミネセンススペクトルを測定することによって特徴決定した。３つの測定は全て同時に実行されて、コンピュータで制御された。特定の電圧でのデバイスの電流効率は、ＬＥＤのエレクトロルミネセンス放射輝度をデバイスを作動するために必要とされる電流密度で割ることによって決定する。単位はｃｄ／Ａである。色座標は、Ｍｉｎｏｌｔａ  ＣＳ−１００メーターまたはＰｈｏｔｏｒｅｓｅａｒｃｈ  ＰＲ−７０５メーターを使用して決定した。
【０２０４】
実施例５および比較例Ａ
本実施例は、デバイスにおける発光物質としての式Ｉを有する化合物の使用を説明する。
【０２０５】
実施例５において、光活性層は、ホスト−２中の発光ドーパントとして化合物Ｇ１を含有した。
【０２０６】
比較例Ａにおいて、光活性層は、ホスト−２中の発光ドーパントとしてドーパント−１を含有した。
【０２０７】
結果を以下の表１に示す。
【０２０８】
【表１】
0006114375.tif 000015
【０２０９】
表１から、式１を有する化合物がデバイス中で使用される場合、効率および寿命の両方が増加することがわかる。
【０２１０】
比較例ＢおよびＣ
比較例Ｂにおいて、光活性層は、ホスト−１中の発光ドーパントとしてドーパント−１を含有した。
【０２１１】
比較例Ｃにおいて、光活性層は、ホスト−１中の発光ドーパントとしてドーパント−２を含有した。
【０２１２】
【表２】
0006114375.tif 000016
【０２１３】
表２から、ドーパント−２は、長い寿命を有するが、黄緑色を有することがわかる。ドーパント−２は緑色ドーパントとして有用ではない。
【０２１４】
実施例６および７ならびに比較例Ｄ
光活性層以外、デバイスを上記の通りに製造した。
【０２１５】
実施例６において、光活性層は、１６：８４の重量比で化合物Ｇ１をホスト−３中に含有した。
【０２１６】
実施例７において、光活性層は、１６：８４の重量比で化合物Ｇ４をホスト−３中に含有した。
【０２１７】
比較例Ｄにおいて、光活性層は、１６：８４の重量比でドーパント−１をホスト−３中に含有した。
【０２１８】
結果を以下の表３に示す。
【０２１９】
【表３】
0006114375.tif 000017
【０２２０】
表３から、式Ｉを有する化合物を使用するデバイスにおいて、効率が非常に増加することがわかる。化合物Ｇ４によって、寿命はほぼ同じであるが、化合物Ｇ１によって、寿命は著しく増加する。
【０２２１】
実施例８および比較例Ｅ
光活性層以外、デバイスを上記の通りに製造した。
【０２２２】
実施例８において、光活性層は、１６：４９：３５の重量比で化合物Ｇ１をホスト−３とホスト−４との組み合わせ中に含有した。
【０２２３】
比較例Ｅにおいて、光活性層は、１６：４９：３５の重量比でドーパント−１をホスト−３とホスト−４との組み合わせ中に含有した。
【０２２４】
結果を以下の表４に示す。
【０２２５】
【表４】
0006114375.tif 000018
【０２２６】
表４から、式Ｉを有する化合物を使用するデバイスにおいて、効率が非常に増加することがわかる。
【０２２７】
一般的説明または実施例において前述した全ての行為が必要であるとは限らず、特定の行為の一部は不要である場合があり、記載の行為に加えて１つ以上のさらなる行為を行うことができることを留意されたい。さらに、行為が記載される順序は、必ずしもそれらが行われる順序ではない。
【０２２８】
以上の明細書において、具体的な実施形態を参照しながら本発明の概念を説明してきた。しかし、当業者であれば、以下の特許請求の範囲に記載される本発明の範囲から逸脱せずに種々の修正および変更を行えることを認識する。したがって、本明細書および図面は、限定的な意味ではなく説明的なものであると見なすべきであり、すべてのこのような修正形態は本発明の範囲内に含まれることを意図している。
【０２２９】
特定の実施形態に関して、利益、その他の利点、および問題に対する解決法を以上に記載してきた。しかし、これらの利益、利点、問題の解決法、ならびに、なんらかの利益、利点、または解決法を発生させたり、より顕著にしたりすることがある、いずれの特徴も、特許請求の範囲のいずれかまたはすべての重要、必要、または本質的な特徴であるとして解釈すべきではない。
【０２３０】
別々の実施形態の状況において、明確にするために本明細書に記載されている特定の複数の特徴は、１つの実施形態の中で組み合わせても提供できることを理解されたい。逆に、簡潔にするため１つの実施形態の状況において説明した種々の特徴も、別々に提供することも、任意の副次的な組み合わせで提供することもできる。さらに、ある範囲内にあると記載される値への言及は、その範囲内のありとあらゆる値を含んでいる。
なお、本発明は、特許請求の範囲を含め、以下の発明を包含する。
１．式Ｉ
【化１４】
0006114375.tif 000019
（式中、
Ｒ1は、アリール、アルキル、シリルおよびそれらの重水素化アナログからなる群から選択され、
Ｒ2は、アリール、アルキル、シリルおよびそれらの重水素化アナログからなる群から選択され、
Ｒ3は、Ｈ、Ｄ、アルキル、シリル、重水素化アルキルおよび重水素化シリルからなる群から選択され、かつ
Ｒ4は、各々同一であるか、または異なって、Ｈ、Ｄ、アリール、アルキル、シリル、重水素化アリール、重水素化アルキルおよび重水素化シリルである）を有する化合物。
２．Ｒ1が、２−プロピル、２−ブチル、ｔ−ブチル、２−ペンチル、ｔ−ペンチル、シクロヘキシル、アダマンチルおよびそれらの重水素化アナログからなる群から選択される、１に記載の化合物。
３．Ｒ1が、フェニル、ナフチル、ビフェニル、テルフェニル、それらの置換誘導体およびそれらの重水素化アナログからなる群から選択される、１に記載の化合物。
４．Ｒ2が、２−プロピル、２−ブチル、ｔ−ブチル、２−ペンチル、ｔ−ペンチル、シクロヘキシル、アダマンチルおよびそれらの重水素化アナログからなる群から選択される、１に記載の化合物。
５．Ｒ2が、フェニル、ナフチル、ビフェニル、テルフェニル、それらの置換誘導体およびそれらの重水素化アナログからなる群から選択される、１に記載の化合物。
６．Ｒ3が、２−プロピル、２−ブチル、ｔ−ブチル、２−ペンチル、ｔ−ペンチル、シクロヘキシル、アダマンチルおよびそれらの重水素化アナログからなる群から選択される、１に記載の化合物。
７．化合物Ｇ１〜Ｇ１４から選択される化合物。
８．第１の電気コンタクトと、第２の電気コンタクトと、それらの間の式Ｉ
【化１５】
0006114375.tif 000020
（式中、
Ｒ1は、アリール、アルキル、シリルおよびそれらの重水素化アナログからなる群から選択され、
Ｒ2は、アリール、アルキル、シリルおよびそれらの重水素化アナログからなる群から選択され、
Ｒ3は、Ｈ、Ｄ、アルキル、シリル、重水素化アルキルおよび重水素化シリルからなる群から選択され、かつ
Ｒ4は、各々同一であるか、または異なって、Ｈ、Ｄ、アリール、アルキル、シリル、重水素化アリール、重水素化アルキルおよび重水素化シリルである）を有する材料を含んでなる光活性層とを含んでなる有機電子デバイス。
９．前記光活性層が前記式Ｉの化合物を含んでなり、かつホスト材料をさらに含んでなる、８に記載のデバイス。
１０．前記光活性層が、前記式Ｉの化合物と、ホスト材料とから本質的になる、９に記載のデバイス。
１１．前記光活性層が、発光化合物と、ホスト材料と、正孔捕獲材料として式Ｉを有する化合物とを含んでなる、８に記載のデバイス。
１２．前記光活性層が、発光化合物と、ホスト材料と、電子捕獲材料として式Ｉを有する化合物とを含んでなる、８に記載のデバイス。
【図１】
0006114375.tif 000029
【図２】
0006114375.tif 000030